(57)【要約】【課題】インクジェット方式により、特に透過型液晶表示装置用の樹脂レンズを形成する際の光硬化型インクジェット印刷用組成物の吐出性を向上させ、さらに基板を走行させて印字した印字物の硬化性、硬化させて得られた樹脂レンズの半球成型性、並びに、得られた樹脂レンズの耐性及び屈折率に優れる液晶表示装置の樹脂レンズ形成用光硬化型インクジェット印刷用組成物を提供する。【解決手段】光重合性モノマーとしてのエチレンオキサイド変性多官能モノマー及びその他の多官能モノマー、レベリング剤及び光重合開始剤を含有し、表面張力が２７〜３３ｍＮ／ｍ、粘度が５〜１００ｍＰａ・ｓであり、エチレンオキサイド変性多官能モノマーとその他の多官能モノマーとの含有比が、エチレンオキサイド変性多官能モノマー／その他の多官能モノマー＝１００／０〜５０／５０（質量比率）であることを特徴とする、光硬化型インクジェット印刷用組成物。【選択図】なし【特許請求の範囲】
【請求項１】
光重合性モノマーとしてのエチレンオキサイド変性多官能モノマー及びその他の多官能モノマー、レベリング剤及び光重合開始剤を含有し、表面張力が２７〜３３ｍＮ／ｍ、粘度が５〜１００ｍＰａ・ｓであり、エチレンオキサイド変性多官能モノマーとその他の多官能モノマーとの含有比が、エチレンオキサイド変性多官能モノマー／その他の多官能モノマー＝１００／０〜５０／５０（質量比率）であることを特徴とする、光硬化型インクジェット印刷用組成物。
【請求項２】
液晶表示装置の樹脂レンズ形成用である請求項１に記載の光硬化型インクジェット印刷用組成物。
【請求項３】
エチレンオキサイド変性多官能モノマーが、３官能以上のエチレンオキサイド変性モノマーと２官能のエチレンオキサイド変性モノマーであることを特徴とする、請求項１又は２に記載の光硬化型インクジェット印刷用組成物。
【請求項４】
エチレンオキサイド変性多官能モノマーが、３官能のエチレンオキサイド変性モノマー及び／又は２官能のエチレンオキサイド変性モノマーであることを特徴とする、請求項３に記載の光硬化型インクジェット印刷用組成物。
【請求項５】
３官能以上のエチレンオキサイド変性モノマーと２官能のエチレンオキサイド変性モノマーとの含有比が、３官能以上のエチレンオキサイド変性モノマー／２官能のエチレンオキサイド変性モノマー＝２０／８０〜５０／５０であることを特徴とすることを特徴とする請求項３に記載の光硬化型インクジェット印刷用組成物。
【請求項６】
３官能以上のエチレンオキサイド変性モノマーが、エチレンオキサイド変性トリメチロールプロパントリアクリレート及びエチレンオキサイド変性ペンタエリスリトールテトラアクリレートから選ばれる少なくとも１種であり、２官能以上のエチレンオキサイド変性モノマーがポリエチレングリコールジアクリレートであることを特徴とする請求項３又は５に記載の光硬化型インクジェット印刷用組成物。
【請求項７】
レベリング剤としてシリコーン系界面活性剤を０．０５〜１質量％含有する請求項１〜６のいずれかに記載の光硬化型インクジェット印刷用組成物。
【発明の詳細な説明】
【技術分野】
【０００１】
本発明は、液晶表示装置の樹脂レンズに用いる光硬化型インクジェット印刷用組成物に関し、特に、吐出安定性、基板を走行させて印字した印字物の硬化性及び硬化させて得られた樹脂レンズの半球成型性にも優れ、且つ、得られた半球成型物の耐性、屈折率に優れる液晶表示装置の樹脂レンズ形成用光硬化型インクジェット印刷用組成物に関する。
【背景技術】
【０００２】
液晶表示装置（ＬＣＤ装置）は、パソコン、携帯電話、ゲーム機等の製品に利用されており、なかでも半透過型ＬＣＤ装置は、太陽光や室内光を反射して表示する能力とバックライト光を利用して夜間や暗い場所で表示する能力を持っている。この能力は、ＬＣＤの内部の反射層あるいは反射板に開口部を設け、その開口部からバックライト光を通過させ、さらに反射層あるいは反射板にて外光を反射させることにより発揮される。
このような半透過型ＬＣＤ装置において、反射機能を向上させて屋外での視認性を向上させるためには、開口部の面積を小さくして反射層の面積を大きくする必要がある。また逆に暗所での視認性を向上させるためには、開口部の面積を広げてバックライト光が多く通るようにする必要がある。
しかしながら、反射層の面積と反射層の開口部の面積とは、トレードオフの関係にあり、屋外での視認性の向上と、暗所での視認性の向上という性能を両立させることは困難であった。
【０００３】
周知のようにバックライト光のうち反射層あるいは反射板の開口部を抜ける光はわずかであり、ほとんどのバックライト光は、反射層あるいは反射板により遮られるため、その遮られたバックライト光が有効に使用されず、上記のトレードオフの関係を解決することができず、表示の視認性が不充分であった。
【０００４】
反射層あるいは反射板により遮られていたバックライト光を半透過型液晶表示装置の開口部に効率よく導く方法として、例えば、配光パターンの転写パターンを金型に形成し、遮光板を射出成型する際に導光板の表面へ配光パターンを転写して配光パターン（レンズ）を形成する方法、導光板に有機蛍光誘導体をスクリーン印刷により塗布し配光パターン（レンズ）を形成する方法（例えば、特許文献１）が知られている。
しかしながら、上記配光パターンは、一般的な解析ツールを利用して設計することができるが、実際の製品とした場合には金型の加工精度や製造誤差等の要因により、必ずしも設計通りの配光パターンを得られるわけでなかった。このため、いくつかの配光パターンを実際に試作・評価して、評価結果を設計へフィードバックすることにより製品を開発しているため、複数の金型やマスクが必要となり、時間がかかり、コストも高くなる問題を有するものであった。
【０００５】
近年、半透過型液晶表示装置の導光板上に、光硬化型組成物を用いてインクジェット方式により樹脂レンズを形成する製造方法、製造装置が提案されている（例えば、特許文献２、特許文献３参照）。
ところが、従来、インクジェット方式により、半透過型液晶表示装置用の樹脂レンズを形成する製造方法、製造装置は提案されているが、これに用いる光硬化型インクジェット印刷用組成物については、吐出性、基板を走行させながら印字した印字物を硬化させて得た樹脂レンズの半球成型性、得られた樹脂レンズの形状保持性（得られた半球成型物の耐性）及び屈折率を満足させるものが得られていなかった。
また、その問題を解決するために、１，６−ヘキサンジアクリレートとペンタエリスリトールテトラアクリレートエチレンオキサイド４モル付加物とを、含有比が６１：３９〜７２：２８（質量比率）（つまり、ペンタエリスリトールテトラアクリレートエチレンオキサイド４モル付加物の含有比率が明らかに低い）となるように含有する液晶表示装置の樹脂レンズ形成用光硬化型インクジェット印刷用インク組成物も提案している（特許文献４）が、吐出安定性をより向上させる必要があった。
【先行技術文献】
【特許文献】
【０００６】
【特許文献１】特開平０５−３０３０１７号公報
【特許文献２】特開２００４−２４０２９４号公報
【特許文献３】特開２００７−０２４９７０号公報
【特許文献４】特開２０１２−２０１８２３号公報
【発明の概要】
【発明が解決しようとする課題】
【０００７】
本発明の課題は、インクジェット方式により光硬化型インクジェット印刷用組成物を吐出させる時の吐出性を向上させ、特に透過型液晶表示装置用の樹脂レンズを形成する際の光硬化型インクジェット印刷用組成物の吐出性、さらに基板を走行させて印字した印字物の硬化性、硬化させて得られた樹脂レンズの半球成型性、並びに、得られた半球成型物の耐性及び屈折率に優れる液晶表示装置の樹脂レンズ形成用光硬化型インクジェット印刷用組成物を提供することである。
【課題を解決するための手段】
【０００８】
本発明者らは、上記の課題を解決するために、鋭意検討した結果、特定の組成の組成物とすることにより上記課題を解決し得ることを見出し、本発明を完成するに至った。
つまり、本発明は、
１．光重合性モノマーとしてのエチレンオキサイド変性多官能モノマー及びその他の多官能モノマー、レベリング剤及び光重合開始剤を含有し、表面張力が２７〜３３ｍＮ／ｍ、粘度が５〜１００ｍＰａ・ｓであり、エチレンオキサイド変性多官能モノマーとその他の多官能モノマーとの含有比が、エチレンオキサイド変性多官能モノマー／その他の多官能モノマー＝１００／０〜５０／５０（質量比率）であることを特徴とする、光硬化型インクジェット印刷用組成物。
２．液晶表示装置の樹脂レンズ形成用である１に記載の光硬化型インクジェット印刷用組成物。
３．エチレンオキサイド変性多官能モノマーが、３官能以上のエチレンオキサイド変性モノマーと２官能のエチレンオキサイド変性モノマーであることを特徴とする、１又は２に記載の光硬化型インクジェット印刷用組成物。
４．エチレンオキサイド変性多官能モノマーが、３官能のエチレンオキサイド変性モノマー及び／又は２官能のエチレンオキサイド変性モノマーであることを特徴とする、３に記載の光硬化型インクジェット印刷用組成物。
５．３官能以上のエチレンオキサイド変性モノマーと２官能のエチレンオキサイド変性モノマーとの含有比が、３官能以上のエチレンオキサイド変性モノマー／２官能のエチレンオキサイド変性モノマー＝２０／８０〜５０／５０であることを特徴とすることを特徴とする３に記載の光硬化型インクジェット印刷用組成物。
６．３官能以上のエチレンオキサイド変性モノマーが、エチレンオキサイド変性トリメチロールプロパントリアクリレート及びエチレンオキサイド変性ペンタエリスリトールテトラアクリレートから選ばれる少なくとも１種であり、２官能以上のエチレンオキサイド変性モノマーがポリエチレングリコールジアクリレートであることを特徴とする３又は５に記載の光硬化型インクジェット印刷用組成物。
７．レベリング剤としてシリコーン系界面活性剤を０．０５〜１質量％含有する１〜６のいずれかに記載の光硬化型インクジェット印刷用組成物。
である。
【０００９】
以下、本発明の液晶表示装置の樹脂レンズ形成用光硬化型インクジェット印刷用組成物についてさらに詳細に説明する。
本発明の液晶表示装置の樹脂レンズ形成用光硬化型インクジェット印刷用組成物（以下、本発明のインクジェット印刷用組成物ともいう）は光重合性化合物を含有する。光重合性化合物としては、吐出安定性の点から、エチレンオキサイド変性多官能モノマーとその他の多官能モノマーであり、その含有比が、エチレンオキサイド変性多官能モノマー／その他の多官能モノマー＝１００／０〜５０／５０（質量比率）の範囲である。
【００１０】
（エチレンオキサイド変性多官能モノマー）
本発明にて使用されるエチレンオキサイド変性多官能モノマーとしては、２官能以上、好ましくは２官能から４官能までのモノマーを採用することができる。
２官能のエチレンオキサイド変性モノマーの例として、ジエチエングリコールジアクリレート、トリエチレングリコールジアクリレート、テトラエチレングリコールジアクリレート、ポリエチレングリコール（２００、４００、６００）ジアクリレート、エチレンオキサイド変性ネオペンチルグリコールジアクリレート、エチレンオキサイド変性１，６−ヘキサンジオールジアクリレート、エチレンオキサイド変性（３モル、４モル、１０モル、３０モル）ビスフェノールＡジアクリレート、エチレンオキサイド変性シクロヘキサンジメタノールジアクリレート等が、３官能以上のエチレンオキサイド変性モノマーの例として、エチレンオキサイド変性（３モル、６モル、９モル）トリメチロールプロパントリアクリレート、エチレンオキサイド変性（３モル、６モル、９モル）グリセリントリアクリレート、エチレンオキサイド変性（４モル）ペンタエリスリトールテトラアクリレート等が例示できる。
【００１１】
また、上記エチレンオキサイド変性多官能モノマーとして、３官能以上のエチレンオキサイド変性モノマーと２官能のエチレンオキサイド変性モノマーとを併用することがより好ましく、３官能以上のエチレンオキサイド変性モノマーの中でも３官能のものを採用することもできる。
その含有比率が、３官能以上のエチレンオキサイド変性モノマー／２官能のエチレンオキサイド変性モノマー＝２０／８０〜５０／５０であることがさらに好ましい。
また、粘度の点から、３官能以上のエチレンオキサイド変性モノマーとして、エチレンオキサイド変性（３モル、６モル、９モル）トリメチロールプロパントリアクリレート、エチレン変性（４モル）ペンタエリスリトールテトラアクリレートから選ばれる少なくとも１種と、２官能のエチレンオキサイド変性モノマーとして、ジエチエングリコールジアクリレート、トリエチレングリコールジアクリレート及びポリエチレングリコール（２００）ジアクリレートから選ばれる少なくとも１種を併用することがより好ましい。
【００１２】
本発明において、エチレンオキサイド変性多官能モノマーが上記範囲内にある場合には、本発明のインクジェット印刷用組成物を吐出させるときの吐出安定性が良好となる。さらに本発明のインクジェット印刷用組成物を用いて形成した樹脂レンズを、樹脂レンズとして機能するために要求される屈折率（１．４９以上）とすることができる。また、形成する樹脂レンズが、よりシワや微細凹凸のない均一な曲面を備えた半球形状で、かつ、形状保持性（耐性）に優れたものとすることができる。なお、本明細書において、「半球」とは、真球を半分に分割した形状に限定されず、樹脂レンズとして充分に機能し得る凸状の突起を意味し、好ましくは後述するアクリル板に対する接触角度を充足し、滑らかな曲面を備えた凸状の突起である。
【００１３】
（その他の多官能モノマー）
本発明にて使用されるその他の多官能モノマーとしては、１，６−ヘキサンジオールジ（メタ）アクリレート、ネオペンチルグリコールジ（メタ）アクリレート、トリプロピレングリコールジ（メタ）アクリレート、ポリプロピレングリコールジ（メタ）アクリレート、１，４−ブタンジオールジ（メタ）アクリレート、１，９−ノナンジオールジ（メタ）アクリレート、２−ｎ−ブチル−２−エチルー１，３−プロパンジオールジ（メタ）アクリレート、ジメチロールートリシクロデカンジ（メタ）アクリレート、ヒドロキシピバリン酸ネオペンチルグリコールジ（メタ）アクリレート、１，３−ブチレングリコールジ（メタ）アクリレート、シクロヘキサンジメタノールジ（メタ）アクリレート、ジメチロールジシクロペンタンジ（メタ）アクリレート、トリメチロールプロパントリ（メタ）アクリレート、ペンタエリスリトールトリ（メタ）アクリレート、テトラメチロールプロパントリ（メタ）アクリレート、テトラメチロールメタントリ（メタ）アクリレート、ペンタエリスリトールテトラ（メタ）アクリレート、カプロラクトン変性トリメチロールプロパントリ（メタ）アクリレート、トリ（２−ヒドロキシエチルイソシアヌレート）トリ（メタ）アクリレート、テトラメチロールメタンテトラ（メタ）アクリレート、ジトリメチロールプロパンテトラ（メタ）アクリレート、ジペンタエリスリトールヘキサ（メタ）アクリレート等が例示できる。
【００１４】
（レべリング剤）
本発明のインクジェット印刷用組成物はレべリング剤を含有する。そのレベリング剤としては、シリコーン系界面活性剤、フッ素系界面活性剤等が使用できる。なかでもシリコーン系界面活性剤が本発明におけるレベリング剤としてより好適である。
上記レベリング剤の含有量は、０．０５〜１質量％であるのがより好ましい。レベリング剤の含有量が上記範囲内では、より適した表面張力が得られ、本発明のインクジェット印刷用組成物を、基板を走行させて印字した場合にさらに半球成型性を向上できる。
【００１５】
（光重合開始剤）
本発明インクジェット印刷用組成物は光重合開始剤を含有する。その光重合開始剤としては、具体的には、ベンゾフェノン、Ｎ，Ｎ’−テトラエチル−４，４’−ジアミノベンゾフェノン、４−メトキシ−４’−ジメチルアミノベンゾフェノン、ベンジル、２，２−ジエトキシアセトフェノン、ベンゾイン、ベンゾインメチルエーテル、ベンゾインイソブチルエーテル、ベンジルジメチルケタール、α−ヒドロキシイソブチルフェノン、チオキサントン、２−クロロチオキサントン、１−ヒドロキシシクロヘキシルフェニルケトン、ｔ−ブチルアントラキノン、１−クロロアントラキノン、２，３−ジクロロアントラキノン、３−クロル−２−メチルアントラキノン、２−エチルアントラキノン、１，４−ナフトキノン、１，２−ベンゾアントラキノン、１，４−ジメチルアントラキノン、２−フェニルアントラキノン、トリアジン系光重合開始剤等が挙げられる。
本発明の液晶表示装置の樹脂レンズ形成用光硬化型インクジェット印刷用組成物における、上記光重合開始剤の含有量としては、５〜２０質量％であることがより好ましく、さらに好ましくは５〜１３質量％である。上記光重合開始剤の含有量が５〜２０質量％であると、本発明のインクジェット印刷用組成物の光硬化性はより十分である。なお２０質量％を超えると、効果の向上が見られず、過剰添加となる恐れがある。
【００１６】
（その他の成分）
更に、本発明のインクジェット印刷用組成物には、本発明による効果を奏することができる限りにおいて、必要に応じて各種の添加剤を添加することができる。上記添加剤としては、具体的には、光安定化剤、重合禁止剤、増感剤等が挙げられる。
また、他の重合性成分として単官能モノマーを含有させることができるが、その場合においても本発明の光硬化型インクジェット印刷用組成物中２０質量％未満、好ましくは１５質量％未満、更に好ましくは１０質量％未満、できれば５質量％未満、さらに０質量％とする。
【００１７】
（表面張力）
上述した組成からなる本発明のインクジェット印刷用組成物は、表面張力が２７〜３３ｍＮ／ｍである。上記表面張力が２７ｍＮ／ｍ未満であると印刷対象の基板表面と馴染みすぎるため、半球形状の樹脂レンズを形成することができず、一方、３３ｍＮ／ｍを超えると、形成する樹脂レンズが球体に近くなってしまう。
なお、上記表面張力は、インクジェット記録装置による吐出時（通常、２５℃）における値であり、例えば、レスカ社製の動的濡れ性試験機ＷＥＴ−６０００を用いて測定された値である。
また、本発明のインクジェット印刷用組成物は、アクリル板（ＰＭＭＡ）に印字した時の印字物のアクリル板に対する接触角度が３５〜４４°であることがより好ましい。上記接触角度が上記範囲以外となると、印字物の半球成型性が低下し、本発明のインクジェット印刷用組成物を用いた樹脂レンズの形成が困難となる可能性がある。
【００１８】
（粘度）
本発明のインクジェット印刷用組成物は、粘度が５〜１００ｍＰａ・ｓ（２５℃）である。インクジェット印刷用組成物で印字する場合は、ヘッドに対応する粘度となるように、必要に応じて、インクジェット印刷用組成物を加温する。
粘度が５ｍＰａ・ｓ（２５℃）より低いと、インクジェット記録装置を用いた印刷時の吐出適性が低下し、上記粘度が１００ｍＰａ・ｓ（２５℃）より高い場合は、加温温度が高くなるので好ましくない。
本発明のインクジェット印刷用組成物の表面張力及び粘度は、上記の光重合性化合物の含有比を充足しつつ、各構成材料を適宜調整して達成することが好ましい。
なお、上記粘度は２５℃における値であり、Ｅ型粘度計（商品名：ＲＥ１００Ｌ型粘度計、コーンの種類：ＣＯＲＤ−０、０．８°×Ｒ２４、東機産業社製）を用い、測定回転数１０ｒｐｍにて測定された値である。
【００１９】
（調製方法）
本発明の液晶表示装置の樹脂レンズ形成用光硬化型インクジェット印刷用組成物を調製する方法としては特に限定されず、上述した材料の所定量を全て添加して攪拌機等で混合して、表面張力が２７〜３３ｍＮ／ｍ、粘度が５〜１００ｍＰａ・ｓとなるように調製する方法が挙げられる。
このような方法で得られた本発明のインクジェット印刷用組成物は、吐出安定性が良好となり、アクリル板（ＰＭＭＡ）に印字した時の接触角度が３５〜４４°とすることもでき、コンベアにのせてＵＶ硬化させた際の半球成型性に優れるものとなり、且つ得られた硬化物の耐性が優れるものとなる。
【００２０】
（樹脂レンズ形成方法）
本発明のインクジェット印刷用組成物を用いて、液晶表示装置の樹脂レンズを形成する方法としては、例えば、ピエゾ型インクジェットノズルを備えたインクジェット記録装置に、本発明のインクジェット印刷用組成物を充填し、アクリル板（ＰＭＭＡ）上へ連続して印字し半球形状の印字物を形成し、該印字物をＵＶ照射にて硬化させることにより得ることができる。
また、本発明のインクジェット印刷用組成物を用いて形成した樹脂レンズは、屈折率が１．４９以上で、樹脂レンズの耐性が優れたものとなる。
【発明の効果】
【００２１】
本発明の液晶表示装置の樹脂レンズ形成用光硬化型インクジェット印刷用組成物は、光重合性化合物として、エチレンオキサイド変性多官能モノマーとその他の多官能モノマーとを、エチレンオキサイド変性多官能モノマー／その他の多官能モノマー＝１００／０〜５０／５０（質量比率）の含有比の範囲で使用し、更に、表面張力及び粘度が特定の範囲にあるため、インクジェット方式により、半透過型液晶表示装置用の樹脂レンズを形成する際の吐出性安定性、基板を走行させて印字した印字物を硬化させて得られた樹脂レンズの半球成型性、並びに、得られた樹脂レンズの形状保持性（得られた半球成型物の耐性）及び屈折率に優れたものとなる。
【００２２】
（実施例）
以下、実施例を挙げて本発明をさらに詳細に説明するが、本発明はこれらの実施例のみに限定されるものではない。なお、特に断りがない限り、「％」は「質量％」を意味し、「部」は「質量部」を意味する。
＜液晶表示装置の樹脂レンズ形成用光硬化型インクジェット印刷用組成物の調製＞
表１の配合組成となるように配合し、撹拌混合して、実施例１〜５、比較例１〜７の液晶表示装置の樹脂レンズ形成用光硬化型インクジェット印刷用組成物を得た。
なお、表１に示した組成は、以下のとおりである。
ＳＲ２７２：トリエチレングリコールジアクリレート
ＳＲ４５４：トリメチロールプロパントリアクリレートエチレンオキサイド３モル付                加物
ＡＴＭ−４Ｅ：ペンタエリスリトールテトラアクリレートエチレンオキサイド４モル                  付加物
ＨＤＤＡ：１，６−ヘキサンジオールジアクリレート
ＩＢＸＡ：イソボルニルアクリレート
ＳＲ２５６：エチルカルビトールアクリレート
Ｉｒ１８４：ＩＲＧＡＣＵＲＥ１８４（光重合開始剤、チバ・スペシャリティ・ケミ                カルズ社製）
Ｉｒ７５４：ＩＲＧＡＣＵＲＥ７５４（光重合開始剤、チバ・スペシャリティ・ケミ                カルズ社製）
ＵＶ−５：重合禁止剤（クロマケム社製）
ＢＹＫ３１５：シリコーン系界面活性剤（ＢＹＫ  Ｃｈｅｍｉｅ社製）
【００２３】
実施例及び比較例で得られた液晶表示装置の樹脂レンズ形成用光硬化型インクジェット印刷用組成物について、以下の評価を行った。結果を表１に示した。
＜表面張力＞
実施例１〜５、比較例１〜７の液晶表示装置の樹脂レンズ形成用光硬化型インクジェット印刷用組成物の表面張力を、レスカ社製動的濡れ性試験器ＷＥＴ−６０００にて測定した（測定温度２５℃）。
【００２４】
＜粘度＞
実施例１〜５、比較例１〜７の液晶表示装置の樹脂レンズ形成用光硬化型インクジェット印刷用組成物の粘度を、Ｅ型粘度計（商品名：ＲＥ１００Ｌ型粘度計、コーンの種類：ＣＯＲＤ−０、０．８°×Ｒ２４、東機産業社製）を用い、測定回転数１０ｒｐｍにて測定した（測定温度２５℃）。
【００２５】
＜吐出安定性＞
ピエゾ型インクジェットノズルを備えたインクジェット記録装置に、実施例１〜５、比較例１〜７の液晶表示装置の樹脂レンズ形成用光硬化型インクジェット印刷用組成物をそれぞれ充填し、加温して粘度を約１０ｍＰａ・ｓとした後に、アクリル板（ポリメチルメタアクリレート製）上へ連続して半球形状に印字したときの吐出安定性を射出性により判断した。
評価基準
○：サテライト・着弾位置のずれが発生しない
×：サテライト・着弾位置のずれが発生する
【００２６】
＜硬化性＞
ピエゾ型インクジェットノズルを備えたインクジェット記録装置に、実施例１〜５、比較例１〜７の液晶表示装置の樹脂レンズ形成用光硬化型インクジェット印刷用組成物をそれぞれ充填し、加温して粘度が約１０ｍＰａ・ｓとなった後に、アクリル板（ポリメチルメタアクリレート製）上へ連続して半球形状に印字し、ヘレウス社製ＵＶランプ（Ｚ−８ランプ）を用いて１４０Ｗ／ｃｍ×２３ｍ／ｍｉｎ、距離１０ｃｍ（１パス当たりの積算光量１００ｍｊ／ｃｍ２）を照射後、綿棒でこすり傷の発生しない照度を調べた。
【００２７】
＜樹脂レンズの作製＞
ピエゾ型インクジェットノズルを備えたインクジェット記録装置に、実施例１〜５、比較例１〜７の液晶表示装置の樹脂レンズ形成用光硬化型インクジェット印刷用組成物をそれぞれ充填し、加温して粘度が約１０ｍＰａ・ｓとなった後に、アクリル板（ポリメチルメタアクリレート製）上へ連続して半球形状に印字し、印字物をＵＶ照射にて硬化させて各実施例及び比較例に係る樹脂レンズを得た。
なお、上記ＵＶ照射は、ヘレウス社製ＵＶランプ（Ｚ−８ランプ）を用いて、１２０Ｗ／ｃｍ×２３ｍ／ｍｉｎ、距離１０ｃｍ（１パス当たりのＵＶ積算光量６０ｍＪ／ｃｍ２）の照射条件とした。
【００２８】
＜半球成型物の耐性＞（塗膜硬度）
実施例１〜５、比較例１〜７の液晶表示装置の樹脂レンズ形成用光硬化型インクジェット印刷用組成物を、加温して粘度が約１０ｍＰａ・ｓとなった後に、噴霧用エアブラシでアクリル板に噴霧し、上述した条件でＵＶ硬化させた後、半球状の硬化物に荷重５０ｇを温度８５℃、湿度９５％、５００時間かけ半球成型物の耐性を電子顕微鏡で目視にて以下の基準で評価した。なお、噴霧用エアブラシによると、インクジェット記録装置を用いた場合と同等の半球成型物が得られる。
○：半球性良好
×：半球性不良（へこみあり）
【００２９】
＜半球成型性＞
実施例１〜５、比較例１〜７の液晶表示装置の樹脂レンズ形成用光硬化型インクジェット印刷用組成物を、加温して粘度が約１０ｍＰａ・ｓとなった後に、噴霧用エアブラシでアクリル板に噴霧し、アクリル板をコンベアにのせて上述した条件でＵＶ硬化させた際の半球性を電子顕微鏡で目視にて以下の基準で評価した。なお、噴霧用エアブラシによると、インクジェット記録装置を用いた場合と同等の半球成型物が得られる。
○：半球性良好
×：半球性不良
【００３０】
【表１】
2014234401.tif 000002
【００３１】
実施例１〜５は、いずれも本発明におけるエチレンオキサイド変性多官能モノマー／その他の多官能モノマー＝１００／０〜５０／５０であることを満たす例である。そして、これらの実施例によれば、表面張力、粘度も本発明中の範囲内となることに加え、吐出安定性、硬化性、塗膜硬度、半球成型性のいずれも良好であった。
一方、比較例１〜７は、いずれも本発明におけるエチレンオキサイド変性多官能モノマー／その他の多官能モノマー＝１００／０〜５０／５０であることを満たさない例である。これらの比較例によると、いずれも吐出安定性が悪く、サテライトや着弾位置のずれが発生した。
特に比較例１〜６は、表面張力や粘度が本発明中の範囲内であるにも関わらず、吐出安定性が悪い結果になった。このような結果は、本発明の組成物において特定の表面張力や粘度の範囲とすることが、インクジェットによる吐出において、単に吐出安定性を向上させるに留まらないことを意味している。
比較例２は上記特許文献４に記載の例に相当するが、表面張力、粘度、硬化性、塗膜硬度、半球成型性には優れるものの、吐出安定性は劣るものであった。
加えて、ＩＢＸＡを３０．０質量部使用した比較例３、６０．０質量部使用した比較例５、及びエチレンオキサイド変性多官能モノマーを使用しない比較例６、さらに実施例４においてＳＲ４５４を使用せず、その分ＨＤＤＡを増量した比較例７によると、塗膜硬度及び半球成型性も不良であった。
特に比較例３は、ＩＢＸＡを３０．０質量％含有させたために、表面張力、粘度、硬化性、塗膜硬度、半球成型性には優れるものの、吐出安定性は劣るものであった。
さらに比較例６及び比較例７によると硬化性も悪化し、特に比較例７は粘度が高いものであった。
以上の各実施例及び比較例の結果によると、本発明の組成物は、単にインクジェット印刷時の吐出安定性が良好なだけではなく、硬化性や塗膜硬度、半球成型性にも優れることが理解できる。
【産業上の利用可能性】
【００３２】
本発明の液晶表示装置の樹脂レンズ形成用光硬化型インクジェット印刷用組成物は、インクジェット方式により、半透過型液晶表示装置用の樹脂レンズを形成する際の吐出性、基板を走行させて印字したときの吐出安定性に優れ、印字物を硬化させて得られた樹脂レンズの半球成型性、並びに、得られた樹脂レンズの耐性及び屈折率に優れたものである。